(57)【特許請求の範囲】
【請求項１】
α，β−モノエチレン性不飽和カルボン酸（ａ）２〜３０質量％、一般式（Ｉ）で示される金属含有重合性単量体（ｂ）０．１〜１０質量％および、（ａ）成分および（ｂ）成分と共重合可能なビニル単量体（ｃ）６０〜９７．９質量％を共重合させて得られ、酸価が１５〜１５０ｍｇＫＯＨ／ｇであり、重量平均分子量が３０００〜８００００の範囲であるアクリル系共重合体（Ａ）と、
分子内に２個以上のグリシジル基を有するエポキシ化合物（Ｂ）とを含有し、  （Ａ）成分と（Ｂ）成分との合計１００質量部中、（Ａ）成分が５０〜９５質量部であることを特徴とする熱硬化性被覆用組成物。
【化１】
0004818533.tif 000007
（式中、Ｒ1 は水素原子またはメチル基、ＭはＭｇ、ＺｎまたはＣａ、Ｒ2 は有機酸残基を示す。）
【請求項２】
金属含有重合性単量体（ｂ）が、２個の（メタ）アクリロイルオキシ基を有する金属含有重合性単量体（ｂ2 ）を含むことを特徴とする請求項１記載の熱硬化性被覆用組成物。
【請求項３】
請求項１または２に記載の熱硬化性被覆用組成物を含有することを特徴とする塗料。
【発明の詳細な説明】
【０００１】
【発明の属する技術分野】
本発明は、塗膜硬度と加工性のバランス、耐レトルト性および耐黄変性に優れた塗膜を形成することができ、さらに塗料にした際の貯蔵安定性に優れる熱硬化性被覆用組成物およびこれを用いた塗料に関するものであり、特に金属用塗料として好適に用いることのできる熱硬化性被覆用組成物およびこれを用いた塗料に関する。
【０００２】
【従来の技術】
通常、化粧品や殺虫剤のスプレー缶等に使用される金属缶には、外面に塗装が施されている。このような金属缶に用いる塗料には、防錆性、意匠性が要求され、缶製造工程、缶詰製造工程における加工性（可撓性）も要求される。また、缶コーヒー、缶ジュース、缶ビール等の飲料缶、魚肉加工品缶等の食品缶に使用する塗料は、食品殺菌処理時のレトルト工程に耐える必要がある。このように、缶外面に使用される金属用塗料には多くの高い性能が求められている。
【０００３】
このような厳しい要求性能を満たすことを目的として、例えば、アクリル樹脂／アミノ樹脂系塗料、ポリエステル樹脂／アミノ樹脂系塗料、エポキシ樹脂／アミノ樹脂系塗料等、これまでに種々の金属用塗料が提案されている。アクリル樹脂／アミノ樹脂系塗料は、塗膜の耐レトルト性が良好であるという特徴を有し、ポリエステル樹脂／アミノ樹脂系塗料やエポキシ樹脂／アミノ樹脂系塗料は、塗膜の加工性が良好であるという特徴を有する。
【０００４】
しかしながら、アクリル樹脂／アミノ樹脂系塗料は、塗膜の硬度を高めようとすると加工性が低位になるという欠点を有し、ポリエステル樹脂／アミノ樹脂系塗料やエポキシ樹脂／アミノ樹脂系塗料は、塗膜の耐レトルト性が低位であるという欠点を有していた。また、アミノ樹脂を使用した塗料は、焼き付け時に揮発性低分子量物（ヒューム）が生じ、これが焼付炉内に堆積後落下して塗膜を汚染するといった問題点も有していた。
【０００５】
塗膜硬度と加工性のバランス、および耐レトルト性が良好な金属用塗料としては、アクリル樹脂／エポキシ樹脂系塗料が知られている。このアクリル樹脂／エポキシ樹脂系塗料は、ヒューミングの問題も少ない。しかしながら、アクリル樹脂／エポキシ樹脂系塗料は、第３級アミンや第４級アンモニウム化合物等の硬化促進剤を使用する必要があり、このような硬化促進剤の使用により、塗料の貯蔵安定性が低下したり、硬化塗膜が黄変するといった問題点を有していた。
【０００６】
一方、塗料の貯蔵安定性を改善する手段として、金属キレートを硬化促進剤として使用することが提案されている。例えば、特開昭５２−１１５８９４号公報には、樹脂の硬化温度で金属を遊離するアセチルアセトン遷移金属塩等の金属キレート化合物を含有するアクリル／エポキシ熱硬化性樹脂組成物の使用が開示されている。
【０００７】
【発明が解決しようとする課題】
しかしながら、このような金属キレート化合物を硬化促進剤として使用したアクリル／エポキシ熱硬化性樹脂組成物を金属に塗布する場合には、貯蔵安定性は良好であるが、得られる塗膜の硬度と加工性のバランス、および耐レトルト性が低下するという問題点を有していた。そのため、このような樹脂組成物の金属用塗料への適用は困難であった。
このような問題を解決するものとしては、特定の酸価、分子量を有するカルボキシル基含有アクリル系共重合体と、特定のグリシジル基含有エポキシ化合物と、有機金属塩とを含有する熱硬化被覆用組成物が、特開平１０−２１２４４９号公報に開示されている。しかしながら、低分子量の有機金属塩を硬化促進剤として含有する熱硬化被覆用組成物は、耐レトルト性および貯蔵安定性がいまだ不十分であった。
【０００８】
よって、本発明の目的は、塗膜硬度と加工性のバランス、耐レトルト性および耐黄変性に優れた塗膜を形成することができ、塗料にした際の貯蔵安定性に優れ、特に金属用塗料として有用な熱硬化性被覆用組成物およびこれを用いた塗料を提供することにある。
【０００９】
【課題を解決するための手段】
そこで本発明者等は、上記課題を解決するために鋭意検討した結果、金属含有重合性単量体を構成成分とするとともに、特定の酸価および重量平均分子量を有するアクリル系共重合体を含有するアクリル／エポキシ熱硬化性樹脂組成物が上記課題を解決し、金属用塗料として好適に使用することができることを見いだし、本発明を完成した。
【００１０】
すなわち、本発明の熱硬化性被覆用組成物は、α，β−モノエチレン性不飽和カルボン酸（ａ）（以下、（ａ）成分とも記す）２〜３０質量％、一般式（Ｉ）で示される金属含有重合性単量体（ｂ）（以下、（ｂ）成分とも記す）０．１〜１０質量％および、（ａ）成分および（ｂ）成分と共重合可能なビニル単量体（ｃ）（以下、（ｃ）成分とも記す）６０〜９７．９質量％を共重合させて得られ、酸価が１５〜１５０ｍｇＫＯＨ／ｇであり、重量平均分子量が３０００〜８００００の範囲であるアクリル系共重合体（Ａ）（以下、（Ａ）成分とも記す）と、分子内に２個以上のグリシジル基を有するエポキシ化合物（Ｂ）（以下、（Ｂ）成分とも記す）とを含有し、（Ａ）成分と（Ｂ）成分との合計１００質量部中、（Ａ）成分が５０〜９５質量部であることを特徴とする。
【００１１】
（式中、Ｒ1 は水素原子またはメチル基、ＭはＭｇ、ＺｎまたはＣａ、Ｒ2 は有機酸残基を示す。）
【００１２】
【化３】
0004818533.tif 000002
【００１３】
また、前記金属含有重合性単量体（ｂ）は、２個の（メタ）アクリロイルオキシ基を有する金属含有重合性単量体（ｂ2 ）を含むことが望ましい。
また、本発明の塗料は、本発明の熱硬化性被覆用組成物を含有することを特徴とする。
【００１４】
【発明の実施の形態】
以下、本発明について詳細に説明する。
本発明におけるアクリル系共重合体（Ａ）は、α，β−モノエチレン性不飽和カルボン酸（ａ）、金属含有重合性単量体（ｂ）および、（ａ）成分および（ｂ）成分と共重合可能なビニル単量体（ｃ）を特定の比率で共重合させて得られるものである。
【００１５】
（Ａ）成分に使用されるα，β−モノエチレン性不飽和カルボン酸（ａ）は、得られる塗膜に硬度や耐レトルト性等を付与するものである。
α，β−モノエチレン性不飽和カルボン酸（ａ）としては、例えば、アクリル酸、メタクリル酸、クロトン酸、ビニル安息香酸、フマール酸、フマール酸モノメチルエステル、フマール酸モノブチルエステル、マレイン酸、マレイン酸モノメチルエステル、マレイン酸モノブチルエステル、イタコン酸、イタコン酸モノメチルエステル、イタコン酸モノブチルエステル、無水イタコン酸、無水マレイン酸、無水シトラコン酸等を挙げることができる。これらは、単独もしくは２種類以上を併用して使用することができる。これらの中でもアクリル酸、メタクリル酸、イタコン酸が特に好ましい。
【００１６】
（ａ）成分の割合は、全単量体に対して、２〜３０質量％の範囲である。（ａ）成分の割合が２質量％以上であると、得られる硬化塗膜の架橋密度が適度の範囲にあり、塗膜の硬度、耐溶剤性、耐レトルト性等が良好となる。（ａ）成分の割合が３０質量％以下では、得られる硬化塗膜は可撓性が適度にあり、塗料の貯蔵安定性が良好となる。（ａ）成分の割合は、より好ましくは４〜２３質量％、さらに好ましくは６〜１５質量％の範囲である。
【００１７】
上記（ａ）成分と共に（Ａ）成分の構成成分として使用される金属含有重合性単量体（ｂ）は、得られる硬化塗膜に金属下地に対する密着性を付与するとともに、（Ａ）成分と（Ｂ）成分の硬化促進剤として使用されるものである。また、アクリル系共重合体（Ａ）が金属含有重合性単量体（ｂ）を含むことにより、第３級アミンや第４級アンモニウム塩等の硬化促進剤を使用する必要がなくなり、硬化塗膜の耐黄変性が向上する。
【００１８】
（ｂ）成分の割合は、全単量体に対して、０．１〜１０質量％の範囲である。（ｂ）成分の割合が０．１質量％以上であると、得られる硬化塗膜の架橋密度が適当な範囲にあり、硬度、耐溶剤性、耐レトルト性が良好となる。（ｂ）成分の割合が１０質量％以下では、得られる硬化塗膜は適当な可撓性を持ち、加工性、塗料の貯蔵安定性が良好となる。（ｂ）成分の割合は、より好ましくは、０．５〜７質量％の範囲であり、さらに好ましくは１〜５質量％の範囲である。
【００１９】
金属含有重合性単量体（ｂ）は、下記一般式（Ｉ）で表されるものである。上記の一般式（Ｉ）において、Ｒ1 は水素原子またはメチル基、Ｍはマグネシウム（Ｍｇ）、亜鉛（Ｚｎ）またはカルシウム（Ｃａ）の金属を表し、Ｒ2 は有機酸残基を示す。
【００２０】
【化４】
0004818533.tif 000003
【００２１】
有機酸残基としては、モノクロル酢酸、モノフルオロ酢酸、プロピオン酸、オクチル酸、バーサチック酸、オレイン酸、イソステアリン酸、パルミチン酸、クレソチン酸、α−ナフトエ酸、β−ナフトエ酸、安息香酸、２，４，５−トリクロロフェノキシ酢酸、２，４−ジクロロフェノキシ酢酸、キノリンカルボン酸、ニトロ安息香酸、ニトロナフタレンカルボン酸、プルビン酸等の一価の有機酸から誘導されるものが例示される。これらの有機酸残基の中でも、脂肪酸系のものが、本発明におけるアクリル系共重合体（Ａ）には特に好ましく、それにより長期にわたりクラックや剥離のない塗膜を維持することができる。
【００２２】
上記一般式（Ｉ）で表される化合物の具体例としては、例えば、モノクロル酢酸マグネシウム（メタ）アクリレート（（メタ）アクリレートは、アクリレートまたはメタクリレートを意味する。以下、同じ。）、モノクロル酢酸亜鉛（メタ）アクリレート、モノクロル酢酸カルシウム（メタ）アクリレート、モノフルオロ酢酸マグネシウム（メタ）アクリレート、モノフルオロ酢酸亜鉛（メタ）アクリレート、モノフルオロ酢酸カルシウム（メタ）アクリレート、プロピオン酸マグネシウム（メタ）アクリレート、プロピオン酸亜鉛（メタ）アクリレート、プロピオン酸カルシウム（メタ）アクリレート、オクチル酸マグネシウム（メタ）アクリレート、オクチル酸亜鉛（メタ）アクリレート、オクチル酸カルシウム（メタ）アクリレート、バーサチック酸マグネシウム（メタ）アクリレート、バーサチック酸亜鉛（メタ）アクリレート、バーサチック酸カルシウム（メタ）アクリレート、オレイン酸マグネシウム（メタ）アクリレート、オレイン酸亜鉛（メタ）アクリレート、オレイン酸カルシウム（メタ）アクリレート、イソステアリン酸マグネシウム（メタ）アクリレート、イソステアリン酸亜鉛（メタ）アクリレート、イソステアリン酸カルシウム（メタ）アクリレート、
【００２３】
パルミチン酸マグネシウム（メタ）アクリレート、パルミチン酸亜鉛（メタ）アクリレート、パルミチン酸カルシウム（メタ）アクリレート、クレソチン酸マグネシウム（メタ）アクリレート、クレソチン酸亜鉛（メタ）アクリレート、クレソチン酸カルシウム（メタ）アクリレート、α−ナフトエ酸マグネシウム（メタ）アクリレート、α−ナフトエ酸亜鉛（メタ）アクリレート、α−ナフトエ酸カルシウム（メタ）アクリレート、β−ナフトエ酸マグネシウム（メタ）アクリレート、β−ナフトエ酸亜鉛（メタ）アクリレート、β−ナフトエ酸カルシウム（メタ）アクリレート、安息香酸マグネシウム（メタ）アクリレート、安息香酸亜鉛（メタ）アクリレート、安息香酸カルシウム（メタ）アクリレート、２，４，５−トリクロロフェノキシ酢酸マグネシウム（メタ）アクリレート、２，４，５−トリクロロフェノキシ酢酸亜鉛（メタ）アクリレート、２，４，５−トリクロロフェノキシ酢酸カルシウム（メタ）アクリレート、２，４−ジクロロフェノキシ酢酸マグネシウム（メタ）アクリレート、２，４−ジクロロフェノキシ酢酸亜鉛（メタ）アクリレート、２，４−ジクロロフェノキシ酢酸カルシウム（メタ）アクリレート、
【００２４】
キノリンカルボン酸マグネシウム（メタ）アクリレート、キノリンカルボン酸亜鉛（メタ）アクリレート、キノリンカルボン酸カルシウム（メタ）アクリレート、ニトロ安息香酸マグネシウム（メタ）アクリレート、ニトロ安息香酸亜鉛（メタ）アクリレート、ニトロ安息香酸カルシウム（メタ）アクリレート、ニトロナフタレンカルボン酸マグネシウム（メタ）アクリレート、ニトロナフタレンカルボン酸亜鉛（メタ）アクリレート、ニトロナフタレンカルボン酸カルシウム（メタ）アクリレート、プルビン酸マグネシウム（メタ）アクリレート、プルビン酸亜鉛（メタ）アクリレート、プルビン酸カルシウム（メタ）アクリレート等が挙げられる。これら金属含有重合性単量体（ｂ1 ）は、１種または２種以上を必要に応じて適宜選択して使用することができる。これらの中でも、耐黄変性、耐レトルト性の点で、亜鉛含有重合性単量体が好ましい。
【００２５】
金属含有重合性単量体（ｂ）のうち、金属含有重合性単量体（ｂ2 ）は、２個の（メタ）アクリロイルオキシ基を有する金属含有重合性単量体であり、例えば、ジアクリル酸マグネシウム［（ＣＨ2＝ＣＨＣＯＯ）2Ｍｇ］、ジメタクリル酸マグネシウム［（ＣＨ2＝Ｃ（ＣＨ3）ＣＯＯ）2Ｍｇ］、ジアクリル酸亜鉛［（ＣＨ2＝ＣＨＣＯＯ）2Ｚｎ］、ジメタクリル酸亜鉛［（ＣＨ2＝Ｃ（ＣＨ3）ＣＯＯ）2Ｚｎ］、ジアクリル酸カルシウム［（ＣＨ2＝ＣＨＣＯＯ）2Ｃａ］、ジメタクリル酸カルシウム［（ＣＨ2＝Ｃ（ＣＨ3）ＣＯＯ）2Ｃａ］等を挙げることができる。これら金属含有重合性単量体（ｂ2 ）は、１種または２種以上を必要に応じて適宜選択して用いることができる。これらの中でも、耐黄変性、耐レトルト性の点で、ジ（メタ）アクリル酸亜鉛が好ましい（なお、（メタ）アクリルとは、アクリルまたはメタクリルのことを意味する。以下、同じ）。
【００２６】
さらに、金属含有重合性単量体（ｂ）として、２個の（メタ）アクリロイルオキシ基を有する金属含有重合性単量体（ｂ2 ）を含む場合、金属含有重合性単量体同士の相溶性の観点から同種金属が好ましく、ジ（メタ）アクリル酸亜鉛と、脂肪酸系亜鉛（メタ）アクリレートの組み合わせが特に好ましい。
【００２７】
上記（ａ）成分および（ｂ）成分と共に（Ａ）成分の構成成分として使用されるビニル単量体（ｃ）は、得られる硬化塗膜に優れた塗膜性能を付与するために適宜選択して使用される。
【００２８】
ビニル単量体（ｃ）としては、例えば、メチル（メタ）アクリレート、エチル（メタ）アクリレート、プロピル（メタ）アクリレート、ｎ−ブチル（メタ）アクリレート、ｉ−ブチル（メタ）アクリレート、ｓｅｃ−ブチル（メタ）アクリレート、ｔ−ブチル（メタ）アクリレート、２−エチルヘキシル（メタ）アクリレート、ｎ−オクチル（メタ）アクリレート、ラウリル（メタ）アクリレート、ステアリル（メタ）アクリレート、シクロヘキシル（メタ）アクリレート、フェニル（メタ）アクリレート、ベンジル（メタ）アクリレート等の炭化水素置換基を有する（メタ）アクリル酸エステル単量体；スチレン、α−メチルスチレン、ビニルトルエン等のスチレン誘導体；アクリロニトリル、メタクリロニトリル等の重合性不飽和ニトリル類；Ｎ−メチロール（メタ）アクリルアミド、Ｎ−メトキシメチル（メタ）アクリルアミド、Ｎ−ブトキシメチル（メタ）アクリルアミド等のアクリルアミド系単量体；
【００２９】
２−ヒドロキシエチル（メタ）アクリレート、２−ヒドロキシプロピル（メタ）アクリレート、４−ヒドロキシブチル（メタ）アクリレート、２−ヒドロキシエチル（メタ）アクリレートのγ−ブチロラクトン開環付加物、２−ヒドロキシエチル（メタ）アクリレートのε−カプロラクトン開環付加物、２−ヒドロキシエチル（メタ）アクリレートまたは２−ヒドロキシプロピル（メタ）アクリレートへのエチレンオキシドの開環付加物やプロピレンオキシドの開環付加物、２−ヒドロキシエチル（メタ）アクリレートまたは２−ヒドロキシプロピル（メタ）アクリレートの二量体や三量体等の水酸基含有（メタ）アクリル酸エステル単量体；酢酸ビニル等のビニルエステル類；グリシジル（メタ）アクリレート、（メタ）アクリルグリシジルエーテル等のエポキシ基含有単量体；ジメチルアミノエチル（メタ）アクリレート、ジエチルアミノエチル（メタ）アクリレート等の塩基性単量体等が挙げられる。これらは単独あるいは二種以上を併用して使用することができる。これらの中でも、塗膜硬度、加工性、耐黄変性、耐レトルト性の点で、（メタ）アクリル酸エステル単量体やスチレンが好ましい。
【００３０】
（ｃ）成分の割合は、全単量体に対して、６０〜９７．９質量％の範囲である。（ｃ）成分の割合が６０質量％以上であると、得られる硬化塗膜の可撓性が適当で加工性が良好になるとともに、塗料の貯蔵安定性が良好となる。（ｃ）成分の割合が９７．９質量％以下では、得られる硬化塗膜の架橋密度が適当に有り、塗膜の硬度、耐溶剤性、耐レトルト性等が良好となる。（ｃ）成分の割合は、より好ましくは７０〜９５．５質量％、さらに好ましくは８０〜９３質量％の範囲である。
【００３１】
本発明におけるアクリル系共重合体（Ａ）の酸価は、１５〜１５０ｍｇＫＯＨ／ｇの範囲である必要がある。酸価が１５ｍｇＫＯＨ／ｇ以上で、得られる硬化塗膜の架橋密度が適当な範囲となり、塗膜の硬度、耐溶剤性、耐レトルト性等が良好となる。酸価が１５０ｍｇＫＯＨ／ｇ以下では、得られる硬化塗膜には適度な可撓性があることから加工性が良好となると共に、塗料の貯蔵安定性が良好となる。アクリル系共重合体（Ａ）の酸価は、より好ましくは３０〜１２０ｍｇＫＯＨ／ｇ、さらに好ましくは４０〜１００ｍｇＫＯＨ／ｇの範囲である。
【００３２】
また、本発明の熱硬化性被覆用組成物を、特に金属用塗料として好適に使用するためには、アクリル系共重合体（Ａ）の重量平均分子量は、３０００〜８００００の範囲である必要がある。（Ａ）成分の重量平均分子量が３０００以上では得られる塗膜の耐溶剤性、耐レトルト性が良好となる。（Ａ）成分の重量平均分子量が８００００以下では本発明の熱硬化性被覆用組成物の粘度が適当な範囲にあり、塗料固形分が適正に保たれると共に、塗膜の外観も良好となる。（Ａ）成分の重量平均分子量は、より好ましくは５０００〜５００００の範囲である。
【００３３】
本発明におけるアクリル系共重合体（Ａ）は、本発明の熱硬化性被覆用組成物の（Ａ）成分と（Ｂ）成分の合計１００質量部中、５０〜９５質量部の範囲で用いられる。（Ａ）成分が５０質量部以上であると、得られる塗膜の硬度と加工性のバランス、耐レトルト性等が良好となる。（Ａ）成分が９５質量部以下では、得られる硬化塗膜の架橋密度が適度な範囲となり、硬度、耐溶剤性、耐レトルト性等が良好となる。（Ａ）成分は、より好ましくは６０〜９０質量部の範囲である。
【００３４】
本発明におけるアクリル系共重合体（Ａ）の重合方法としては、溶液重合法、塊状重合法、乳化重合法等の公知の重合法が挙げられ、一般には、溶液重合法が好ましい。
溶液重合法による場合、有機溶剤および重合開始剤の存在下に、前記各単量体の混合物を共重合させる。
【００３５】
有機溶剤としては、イソプロピルアルコール、ｎ−ブタノール、エチレングリコールモノブチルエーテル、プロピレングリコールモノメチルエーテル、プロピレングリコールモノエチルエーテル、プロピレングリコールモノブチルエーテル、ジエチレングリコールモノメチルエーテル、ジエチレングリコールモノエチルエーテル、ジエチレングリコールモノブチルエーテル、エチレングリコールモノブチルエーテルアセテート、プロピレングリコールモノメチルエーテルアセテート、ジエチレングリコールモノブチルエーテルアセテート、トルエン、キシレン、エクソン化学社製ソルベッソ＃１００、ソルベッソ＃１５０、日石三菱社製スーパーゾール＃１５００、スーパーゾール＃１８００、丸善石油化学社製スワゾール＃１０００、スワゾール＃１５００、メチルエチルケトン、メチルイソブチルケトン、シクロヘキサノン等の通常用いられる有機溶剤が使用できる。これらの中でも、金属含有重合性単量体（ｂ）の溶解性の点でｎ−ブタノールやエチレングリコールモノブチルエーテル等のアルコール系有機溶剤、グリコール系有機溶剤を併用することが好ましい。
【００３６】
また、重合開始剤としても、アゾビスイソブチロニトリル、ベンゾイルパーオキサイド、クメンヒドロパーオキサイド、ｔ−ブチルパーオクトエート等の通常用いられる重合開始剤が使用できる。さらに、必要に応じて、２−メルカプトエタノール、ｎ−オクチルメルカプタン、ｎ−ドデシルメルカプタン、α−メチルスチレンダイマー等の連鎖移動剤を使用することができる。
【００３７】
本発明に使用される、分子内に２個以上のグリシジル基を有するエポキシ化合物（Ｂ）は、得られる塗膜に硬度、耐レトルト性、耐溶剤性等を付与するものである。
【００３８】
本発明における、分子内に２個以上のグリシジル基を有するエポキシ化合物（Ｂ）は、エポキシ当量が１５０〜３０００の範囲であることが好ましい。エポキシ当量が１５０以上であると、得られる塗膜の耐溶剤性、耐レトルト性、塗料の貯蔵安定性が良好となる。エポキシ当量が３０００以下では、本発明の熱硬化性被覆用組成物の粘度が適当な範囲にあり、塗料固形分が適正に保たれると共に、塗膜の外観も低下する傾向にある。エポキシ当量は、より好ましくは１５０〜１５００の範囲である。
【００３９】
本発明における、分子内に２個以上のグリシジル基を有するエポキシ化合物（Ｂ）としては、塗膜硬度、耐レトルト性の点で、ビスフェノールＡ型またはビスフェノールＦ型のエポキシ樹脂であることが特に好ましい。例えば、油化シェルエポキシ（株）のエピコート８２８、エピコート１００１、エピコート１００４、エピコート１００７、東都化成（株）のＹＤ−０１１、ＹＤ−０１４、ＹＤＦ−２００１、ＹＤＦ−２００４、大日本インキ化学工業（株）のエピクロン１０５０、エピクロン４０５０等を挙げることができる。これらは単独であるいは二種以上を併用して使用することができる。
【００４０】
本発明における、分子内に２個以上のグリシジル基を有するエポキシ化合物（Ｂ）は、（Ａ）成分と（Ｂ）成分の合計１００質量部中、５〜５０質量部の範囲で用いられる。（Ｂ）成分が５質量部以上であると、得られる硬化塗膜の架橋密度が適当な範囲にあり、硬度、耐溶剤性、耐レトルト性等が良好となる。（Ｂ）成分が５０質量部以下では、得られる塗膜の硬度と加工性のバランス、耐レトルト性等が良好となる。（Ｂ）成分は、より好ましくは１０〜４０質量部の範囲である。
【００４１】
本発明の熱硬化性被覆用組成物の製造方法は、特に限定されるものではないが、例えば、分子内に２個以上のグリシジル基を有するエポキシ化合物（Ｂ）を有機溶剤に溶解し、その中にアクリル系共重合体（Ａ）の単量体成分である（ａ）成分、（ｂ）成分および（ｃ）成分の混合物、重合開始剤、連鎖移動剤等を滴下、重合してもよい。また、（Ａ）成分の重合終了時に（Ｂ）成分を添加してもよい。また、塗料配合時に（Ａ）成分と（Ｂ）成分を混合してもよい。
【００４２】
本発明の塗料は、本発明の熱硬化性被覆剤組成物を塗料化したものであり、通常、固形分４０〜７０質量％の範囲で使用される。
また、本発明の熱硬化性被覆組成物を塗料化する際には、酸化チタン、カーボンブラック、アルミニウムペースト、タルク、炭酸カルシウム等の顔料；ポリエステル樹脂、アクリル樹脂、エポキシ樹脂、アミノ樹脂、アルキッド樹脂、繊維素樹脂等の樹脂；表面調整剤、消泡剤、潤滑剤、酸化防止剤、顔料沈降防止剤、揺変性付与剤、アセチルアセトン金属塩、有機酸金属塩などの金属化合物等の添加剤を必要に応じて使用することができる。
【００４３】
本発明の塗料の塗布方法としては、噴霧コート法、ローラーコート法、バーコート法、エアーナイフ法、流延法、刷毛塗り法、ディッピング法等が挙げられるが、特に限定されない。
また、本発明の塗料を、塗布後、通常１６０〜２８０℃の温度範囲で１０秒〜１０分間加熱することによって、塗膜を形成させることができる。
【００４４】
【実施例】
以下、実施例を挙げて本発明をさらに具体的に説明するが、本発明はこれらの実施例に限定されるものではない。
なお、実施例中の「％」および「部」は、特に明記しない限りは重量基準である。
【００４５】
＜アクリル系重合体Ｐ−１〜Ｐ−１２の合成＞
攪拌機、温度制御装置、冷却管、窒素導入管を備えた容器に、窒素をパージした後、表１に示した溶剤を加え、攪拌しながら１００℃に加熱した。その後、表１に示した組成の単量体および重合開始剤の混合物を４時間かけて滴下した。滴下終了１時間後にアゾビスイソブチロニトリル０．２部を加え、さらに２時間同温度を保持し、樹脂への転化率を高め、アクリル系共重合体Ｐ１〜Ｐ１２を合成した。
【００４６】
【表１】
0004818533.tif 000004
【００４７】
＊１）エクソン化学（株）製芳香族炭化水素
＊２）ゲルパーミュエーションクロマトグラフィーにより測定し、ポリスチレンを基準とした値を示す。
【００４８】
＜樹脂組成物Ａ−１〜Ａ−１９の調製＞
表２記載の配合により熱硬化性被覆用組成物（Ａ−１〜Ａ−１９）を得た。
【００４９】
【表２】
0004818533.tif 000005
【００５０】
＊１）油化シェルエポキシ（株）製エポキシ樹脂、エポキシ当量１８４〜１９４
＊２）油化シェルエポキシ（株）製エポキシ樹脂、エポキシ当量４５０〜５００
＊３）油化シェルエポキシ（株）製エポキシ樹脂、エポキシ当量８７５〜９７５
＊４）三菱レイヨン（株）製水酸基含有アクリル樹脂、固形分：５０％、水酸基価：２２ｍｇＫＯＨ／ｇ、酸価：８ｍｇＫＯＨ／ｇ 、重量平均分子量：５００００
＊５）三井サイテック（株）製メチル化メラミン樹脂、固形分１００％
＊６）キングインダストリー（株）製酸触媒、有効成分２５％
＊７）１，８−ジアザビシクロ［５，４，０］ウンデセン−７
【００５１】
＜実施例１〜５、比較例１〜１４＞
表２記載の熱硬化性被覆用組成物（Ａ−１〜Ａ−１９）とタイペークＣＲ−９５（石原産業（株）製の酸化チタン）を固形分質量比で１／１となるように配合し、各々サンドミル等公知の分散機により分散練肉した後、ブチルセロソルブ（エチレングリコールモノブチルエーテル）／ソルベッソ＃１５０（エッソ社製、芳香族炭化水素）＝１／２（質量％）からなる混合溶剤を加え、塗料の固形分が４０％となるよう調製し、塗料化した。なお、熱硬化性被覆組成物（Ａ−１４）は粘度が高く、上記の手法では分散練肉ができず塗料化できなかった。
【００５２】
この塗料を厚さ０．３ｍｍのブリキ板上に乾燥膜厚が１０μｍとなるように、バーコーターを用いて塗装し、１９０℃で１０分間焼き付けた。得られた塗膜の評価結果を表３に示した。
【００５３】
【表３】
0004818533.tif 000006
【００５４】
実施例および比較例における性能の評価は以下に示す方法を用いて行った。
［評価判定の基準］
７：非常に良好、６：良好、５：やや良好、４：可（実用上の下限）、３：やや不良、２：不良、１：極めて不良
［評価方法］
・塗膜硬度：鉛筆引っかき試験（ＪＩＳ Ｋ−５４００）に準じて行い、評価した。
・密着性：カッターナイフで塗面上の１ｃｍ角内に１００個の碁盤目を作成し、セロハンテープを貼り付け、剥離後の塗板の状態を目視で評価した。
【００５５】
・耐衝撃性：デュポン衝撃試験器を用い、１／２インチ径、１ｋｇ荷重、高さ４０ｃｍの条件で評価し、評価後の塗板の状態を目視で評価した。
・加工性：エリクセン試験（ＪＩＳ Ｚ−２２４７）に準じて行い評価した。
・耐溶剤性：キシレンラビング１００回後、塗板の状態を目視で評価した。
・耐レトルト性：プレッシャークッカー試験器を用い、１３０℃の熱水中に塗板を４５分間浸漬した後、密着性試験を行い目視評価した。
・耐黄変性：塗板を更に１９０℃で１０分間焼き付け、目視で評価した。
・塗料貯蔵安定性：塗料を５０℃で４５日間放置した後、塗料の状態の変化と粘度の変化より評価した。
【００５６】
表３の各実施例から明らかなように、本発明の熱硬化性被覆用組成物を含有する塗料は、塗膜硬度と加工性のバランスに優れた塗膜が形成できるとともに耐レトルト性、耐黄変性等、他の塗膜性能も優れていた。また、塗料の貯蔵安定性も優れていた。
【００５７】
これに対して、比較例１は、本発明の熱硬化性被覆用組成物と異なり、水酸基含有アクリル樹脂とメラミン樹脂とから構成されており、これは、塗膜の耐衝撃性と加工性が低位であった。
また、比較例１０〜１４では、本発明における金属含有重合性単量体（ｂ）を除いたアクリル系共重合体を用いており、その中で比較例１０〜１３のように硬化促進作用を持つ公知の化合物を加えた樹脂組成物からなる塗料は全て、塗料の貯蔵安定性が低位であった。一方、硬化促進作用をもつ化合物を加えていない比較例１４は耐溶剤性、耐レトルト性が低位であった。
また、比較例２〜９では、本発明において規定される条件を満たさない樹脂組成物を含有する塗料は、硬化塗膜の硬度と加工性のバランス、耐レトルト性、耐黄変性等、他の塗膜性能および塗料の貯蔵安定性全てを満足することはできなかった。
【００５８】
【発明の効果】
以上説明したように、本発明の熱硬化性被覆用組成物は、α，β−モノエチレン性不飽和カルボン酸（ａ）２〜３０質量％、一般式（Ｉ）で示される金属含有重合性単量体（ｂ）０．１〜１０質量％および、（ａ）成分および（ｂ）成分と共重合可能なビニル単量体（ｃ）６０〜９７．９質量％を共重合させて得られ、酸価が１５〜１５０ｍｇＫＯＨ／ｇであり、重量平均分子量が３０００〜８００００の範囲であるアクリル系共重合体（Ａ）と、分子内に２個以上のグリシジル基を有するエポキシ化合物（Ｂ）とを含有し、（Ａ）成分と（Ｂ）成分との合計１００質量部中、（Ａ）成分が５０〜９５質量部であるものであるので、塗膜硬度と加工性のバランス、耐レトルト性および耐黄変性に優れた塗膜を形成することができ、さらに塗料にした際の貯蔵安定性に優れている。このような熱硬化性被覆用組成物は、特に金属用塗料として好適に用いることのできるものであり、工業上非常に有益なものである。
【００５９】
また、本発明の塗料は、本発明の熱硬化性被覆用組成物を含有するものであるので、塗膜硬度と加工性のバランス、耐レトルト性および耐黄変性に優れた塗膜を形成することができ、貯蔵安定性に優れ、特に金属用塗料として有用である。